(57)【要約】      （修正有）【課題】高い送り速度で切断加工を行っても、精度良く、低い切断負荷で加工でき、加工歩留まりの向上と加工の低コスト化を図ることができる外周切断刃および製造方法を提供する。【解決手段】円形リング状薄板の台板１の外周部に、砥粒と結合材とを含む砥石刃部２が形成された外周切断刃であって、台板１の両平面と並行で、かつ砥石刃部２の幅方向両端の各々で接する２つの仮想平面ｖｆ１、ｖｆ２と、外周切断刃の回転軸を中心とし、かつ砥石刃部２の内外周の各々で接する２つの仮想円周面ｖｃ１、ｖｃ２とで囲まれた範囲を仮想したとき、仮想範囲における砥石刃部２の占有率が１０〜４０体積％であり、砥石刃部２の幅方向両端部が、仮想平面から窪んだ形状を有していることを特徴とする外周切断刃。【選択図】図２
2018202590.tif 000002
【特許請求の範囲】
【請求項１】
円形リング状薄板の台板の外周部に、砥粒と結合材とを含む砥石刃部が形成された外周切断刃であって、
上記台板の両平面と並行で、かつ上記砥石刃部の幅方向両端の各々で接する２つの仮想平面と、上記外周切断刃の回転軸を中心とし、かつ上記砥石刃部の内外周の各々で接する２つの仮想円周面とで囲まれた範囲を仮想したとき、該仮想範囲から上記台板が占有する領域を除く範囲における上記砥石刃部の占有率が１０〜４０体積％であり、上記砥石刃部の幅方向両端部が、上記仮想平面から窪んだ形状を有していることを特徴とする外周切断刃。
【請求項２】
上記砥石刃部の表面が、上記仮想平面及び上記仮想円周面から窪んだ凹部と、上記仮想平面及び上記仮想円周面と接する凸部とで構成され、上記凹部が上記台板の円周方向に沿って連続的に形成され、かつ上記凸部が上記台板の円周方向に沿って断続的に形成された凹凸形状を有することを特徴とする請求項１記載の外周切断刃。
【請求項３】
上記凸部として、上記凹部に囲まれて、他の凸部から独立している凸部を有することを特徴とする請求項２記載の外周切断刃。
【請求項４】
上記結合材が電気めっき金属であることを特徴とする請求項１乃至３のいずれか１項記載の外周切断刃。
【請求項５】
請求項４記載の外周切断刃を製造する方法であって、
上記台板の外周部以外の上記砥石刃部を形成しない部分を被覆するように、上記台板の両平面を治具で挟持し、上記治具と、気体及び液体の通過は許容するが、上記砥粒の通過を許容しない目開きで形成された網状部材とで、上記台板の外周部に沿って該外周部を取り囲むキャビティを形成する工程、
該キャビティ内に上記砥粒を充填して上記キャビティ内に上記砥粒を封入する工程、
上記台板を、上記治具及び網状部材と共に、めっき液に浸漬する工程、及び
上記台板をカソードとして電気めっきし、電解によりカソードから水素ガスを発生させると共に、電解により発生した水素ガスの気泡の一部を、上記キャビティを区画する上記治具及び／又は網状部材の内面で保持しながら、めっき金属を析出させて、上記砥粒を上記めっき金属と共に上記台板の外周部上に結合させる工程を含み、
上記電気めっき工程において、上記キャビティ内の上記気泡が上記キャビティを区画する上記治具及び／又は網状部材の内面で保持された状態のまま、キャビティ内が砥粒及びめっき金属で完全に満たされる前に上記電気めっきを終了することを特徴とする外周切断刃の製造方法。
【請求項６】
上記治具が、上記台板の外周部から離間した上記キャビティの内面の一部を構成する鍔部を有し、上記気泡が、上記鍔部により保持されることを特徴とする請求項５記載の製造方法。
【請求項７】
上記電気めっき工程において、上記台板の両平面を水平に配置することを特徴とする請求項５又は６記載の製造方法。
【請求項８】
上記電気めっき工程の途中で、上記台板の天地を反転させることを特徴とする請求項７記載の製造方法。
【発明の詳細な説明】
【技術分野】
【０００１】
本発明は、希土類焼結磁石の切断に好適な外周切断刃及びその製造方法に関する。
【背景技術】
【０００２】
希土類焼結磁石の切断加工として、外周切断刃による切断加工方法が知られている。この方法は、一般的な切断機に外周切断刃を装着して切断する方法で、寸法精度がよく、加工速度も速いことが特徴であり、量産性に優れた加工方法として、希土類焼結磁石の切断に広く利用されている。
【０００３】
希土類永久磁石を切断する外周刃としては、超硬合金台板の機械加工が施された外周部に、金属（メタルボンド）や樹脂（レジンボンド）などで、ダイヤモンド砥粒やｃＢＮ砥粒を固着したものが用いられている。超硬合金台板にダイヤモンド砥粒やｃＢＮ砥粒を固着することによって、従来の合金工具鋼や高速度鋼に比べて台板の機械的強度が向上し、その結果、加工切断の精度が向上する。また、超硬合金台板を使用して刃を薄くすることによって、歩留まりを向上させることもでき、加工速度も速くすることが可能となった。
【０００４】
ＷＣをＮｉやＣｏなどで焼結したいわゆる超硬合金は、４５０〜７００ＧＰａものヤング率をもつ高剛性の材料であり、２００ＧＰａ程度の鉄鋼合金系材料より、はるかに強い材料である。ヤング率が高いということは、切断刃にかかる切断抵抗に対して、刃の変形量が少なくなるということであって、同じ切断抵抗なら、刃の曲がりは小さくなり、刃の曲がりを同程度とすれば、刃の厚みを薄くしても同じ加工精度で切断できることになる。超硬合金台板を用いた切断刃を用いた場合、刃の単位面積にかかる切断抵抗はあまり変化しないが、刃が薄くなった分、切断刃全体にかかる切断抵抗は小さくなるので、何枚もの刃を重ねて、同時に何枚もの磁石を一度に切断加工するマルチ切断加工において、切断機全体にかかるトータルの切断抵抗は少なくなる。これにより、同一出力のモーターでも、マルチ切断刃の枚数を多くすることができ、同じ枚数であっても切断の抵抗が少なくなって、切断の寸法精度は向上し、また、モーター電力を節約することもできる。切断抵抗に対するモーターパワーの余裕があれば、砥石の進行を速めて切断時間を短くすることも可能となる。
【０００５】
このように、高剛性の超硬合金台板の採用により、外周切断加工の生産性は大いに向上した。しかし、希土類焼結磁石に対する市場からの要求は更に強まっており、加工速度が速くなれば速くなるほど生産性は向上するため、現状の超硬合金台板を用いた切断刃より、更に高速で切断が可能であり、かつ高精度で切断できる外周切断刃の開発が望まれる。
【０００６】
【特許文献１】特開平９−１７４４４１号公報
【特許文献２】特開平１０−１７５１７１号公報
【特許文献３】特開平１０−１７５１７２号公報
【特許文献４】特開２００９−１７２７５１号公報
【特許文献５】特開２０１３−１３９６６号公報
【特許文献６】特公昭５２−１５８３４号公報
【特許文献７】国際公開第００／３０８１０号
【発明の概要】
【発明が解決しようとする課題】
【０００７】
外周切断刃を用いて希土類焼結磁石などを切断する場合、加工時に研削液（クーラント）が用いられる。外周切断刃には、被切断物に対する高い寸法精度が求められるが、この寸法精度の向上には、外周切断刃においては、研削液を研削部（切断箇所）に効率よく供給して研削部を冷却できること、研削部で生じる研削屑を効率よく排出できること、チッピングが低減されることなどが有効である。
【０００８】
本発明は、上記事情に鑑みなされたものであり、高速切断が可能であり、かつ切断精度が高く、加工歩留まりの向上と加工の低コスト化を実現し得る外周切断刃及びその製造方法を提供することを目的とする。
【課題を解決するための手段】
【０００９】
本発明者は、上記目的を達成するため鋭意検討を行った結果、円形リング状薄板の台板の外周部に、砥粒と結合材とを含む砥石刃部が形成された外周切断刃として、台板の両平面と並行で、かつ砥石刃部の幅方向両端の各々で接する２つの仮想平面と、外周切断刃の回転軸を中心とし、かつ砥石刃部の内外周の各々で接する２つの仮想円周面とで囲まれた範囲を仮想したとき、仮想範囲から台板が占有する領域を除く範囲における砥石刃部の占有率が１０〜４０体積％であり、砥石刃部の幅方向両端部が、仮想平面から窪んだ形状を有している外周切断刃が、高速切断が可能であり、かつ切断精度が高く、加工歩留まりの向上と加工の低コスト化を実現し得る外周切断刃であることを知見した。
【００１０】
そして、このような外周切断刃が、台板の外周部以外の砥石刃部を形成しない部分を被覆するように、台板の両平面を治具で挟持し、治具と、気体及び液体の通過は許容するが、砥粒の通過を許容しない目開きで形成された網状部材とで、台板の外周部に沿って外周部を取り囲むキャビティを形成し、キャビティ内に砥粒を充填してキャビティ内に砥粒を封入し、台板を、治具及び網状部材と共に、めっき液に浸漬し、台板をカソードとして電気めっきし、電解によりカソードから水素ガスを発生させると共に、電解により発生した水素ガスの気泡の一部を、キャビティを区画する治具及び／又は網状部材の内面で保持しながら、めっき金属を析出させて、砥粒をめっき金属と共に台板の外周部上に結合させること、この際、電気めっき工程において、キャビティ内の気泡がキャビティを区画する治具及び／又は網状部材の内面で保持された状態のまま、キャビティ内が砥粒及びめっき金属で完全に満たされる前に電気めっきを終了することにより、良好に製造できることを見出し、本発明をなすに至った。
【００１１】
即ち、本発明は、下記外周切断刃及びその製造方法を提供する。
請求項１：
円形リング状薄板の台板の外周部に、砥粒と結合材とを含む砥石刃部が形成された外周切断刃であって、
上記台板の両平面と並行で、かつ上記砥石刃部の幅方向両端の各々で接する２つの仮想平面と、上記外周切断刃の回転軸を中心とし、かつ上記砥石刃部の内外周の各々で接する２つの仮想円周面とで囲まれた範囲を仮想したとき、該仮想範囲から上記台板が占有する領域を除く範囲における上記砥石刃部の占有率が１０〜４０体積％であり、上記砥石刃部の幅方向両端部が、上記仮想平面から窪んだ形状を有していることを特徴とする外周切断刃。
請求項２：
上記砥石刃部の表面が、上記仮想平面及び上記仮想円周面から窪んだ凹部と、上記仮想平面及び上記仮想円周面と接する凸部とで構成され、上記凹部が上記台板の円周方向に沿って連続的に形成され、かつ上記凸部が上記台板の円周方向に沿って断続的に形成された凹凸形状を有することを特徴とする請求項１記載の外周切断刃。
請求項３：
上記凸部として、上記凹部に囲まれて、他の凸部から独立している凸部を有することを特徴とする請求項２記載の外周切断刃。
請求項４：
上記結合材が電気めっき金属であることを特徴とする請求項１乃至３のいずれか１項記載の外周切断刃。
請求項５：
請求項４記載の外周切断刃を製造する方法であって、
上記台板の外周部以外の上記砥石刃部を形成しない部分を被覆するように、上記台板の両平面を治具で挟持し、上記治具と、気体及び液体の通過は許容するが、上記砥粒の通過を許容しない目開きで形成された網状部材とで、上記台板の外周部に沿って該外周部を取り囲むキャビティを形成する工程、
該キャビティ内に上記砥粒を充填して上記キャビティ内に上記砥粒を封入する工程、
上記台板を、上記治具及び網状部材と共に、めっき液に浸漬する工程、及び
上記台板をカソードとして電気めっきし、電解によりカソードから水素ガスを発生させると共に、電解により発生した水素ガスの気泡の一部を、上記キャビティを区画する上記治具及び／又は網状部材の内面で保持しながら、めっき金属を析出させて、上記砥粒を上記めっき金属と共に上記台板の外周部上に結合させる工程を含み、
上記電気めっき工程において、上記キャビティ内の上記気泡が上記キャビティを区画する上記治具及び／又は網状部材の内面で保持された状態のまま、キャビティ内が砥粒及びめっき金属で完全に満たされる前に上記電気めっきを終了することを特徴とする外周切断刃の製造方法。
請求項６：
上記治具が、上記台板の外周部から離間した上記キャビティの内面の一部を構成する鍔部を有し、上記気泡が、上記鍔部により保持されることを特徴とする請求項５記載の製造方法。
請求項７：
上記電気めっき工程において、上記台板の両平面を水平に配置することを特徴とする請求項５又は６記載の製造方法。
請求項８：
上記電気めっき工程の途中で、上記台板の天地を反転させることを特徴とする請求項７記載の製造方法。
【発明の効果】
【００１２】
本発明で提供される外周切断刃を用いることで、高い送り速度で切断加工を行っても、精度良く、低い切断負荷で加工でき、加工歩留まりの向上と加工の低コスト化を図ることができる。
【図面の簡単な説明】
【００１３】
【図１】本発明の外周切断刃の一例を示す図であり、（Ａ）は側面図、（Ｂ）は外周切断刃の回転軸に沿った面における縦断面図である。
【図２】本発明の外周切断刃の砥石刃部の模式図であり、外周切断刃の回転軸に沿った面における部分断面図である。
【図３】本発明の外周切断刃の製造に好適な治具及び網状部材の図であり（Ａ）は分解側面図、（Ｂ）は断面図である。
【図４】（Ａ）は、実施例１で得られた外周切断刃の砥石刃部の外観写真、（Ｂ）は、比較例１で得られた外周切断刃の砥石刃部の外観写真である。
【図５】実施例１及び比較例１の外周切断刃を用いて希土類焼結磁石を切断したときのスピンドル軸用モーターの平均負荷電流を、外周切断刃の送り速度に対してプロットしたグラフである。
【図６】実施例１及び比較例１の外周切断刃を用いて希土類焼結磁石を切断したときの切断された磁石片の平均厚みを、外周切断刃の送り速度に対してプロットしたグラフである。
【発明を実施するための形態】
【００１４】
以下、本発明について、更に詳しく説明する。
本発明の外周切断刃は、円形リング状薄板の台板の外周部に、砥粒と結合材とを含む砥石刃部が形成されている。具体的には、例えば、図１に示されるようなものが挙げられる。図１は、本発明の外周切断刃の一例を示す図であり、（Ａ）は側面図、（Ｂ）は外周切断刃の回転軸に沿った面における縦断面図である。この外周切断刃１０では、内穴１ａを有する円形リング状薄板の台板１の外周部に、結合材により砥粒が結合された砥石刃部（切り刃部）２が形成されている。なお、図１中、ａは、外周切断刃１０の回転軸を示している。
【００１５】
台板は、超硬合金製のものが好ましく、具体的には、ＷＣ、ＴｉＣ、ＭｏＣ、ＮｂＣ、ＴａＣ、Ｃｒ3Ｃ2などの周期表ＩＶＢ、ＶＢ、ＶＩＢ族に属する金属の炭化物粉末をＦｅ、Ｃｏ、Ｎｉ、Ｍｏ、Ｃｕ、Ｐｂ、Ｓｎ、又はそれらの合金を用いて焼結結合した合金が好ましく、これらの中でも特にＷＣ−Ｃｏ系、ＷＣ−Ｔｉ系、Ｃ−Ｃｏ系、ＷＣ−ＴｉＣ−ＴａＣ−Ｃｏ系の代表的なものを用いることが特に好ましい。また、これらの超硬合金においては、メッキができる程度の導電性を有するか、又は、パラジウム触媒などによって導電性を付与できるものが好ましい。台板のサイズは、外径が８０ｍｍ以上、特に１００ｍｍ以上で、２００ｍｍ以下、特に１８０ｍｍ以下、内径が３０ｍｍ以上、特に４０ｍｍ以上で、８０ｍｍ以下、特に７０ｍｍ以下、厚みが０．１ｍｍ以上、特に０．２ｍｍ以上で、１．０ｍｍ以下、特に０．８ｍｍ以下が好適である。
【００１６】
砥石刃部を構成する砥粒としては、ダイヤモンド（天然ダイヤモンド、工業用合成ダイヤモンド）砥粒、ｃＢＮ（立方晶窒化ホウ素）砥粒、又はダイヤモンド砥粒とｃＢＮ砥粒との混合砥粒を用いることが好ましい。砥粒の大きさは、結合させる台板の厚みにもよるが、平均粒径で１０〜５００μｍであることが好ましい。平均粒径が１０μｍ未満であると、砥粒と砥粒の隙間が少なくなるため、切断中の目詰まりが生じ易くなり切断能力が低下するおそれがあり、平均粒径５００μｍを超えると磁石の切断面が粗くなるなどの不具合が生じるおそれがある。
【００１７】
結合材としては、金属（この金属には合金が含まれる。）及び樹脂のいずれでもよいが、本発明の外周切断刃の砥石刃部における、後述する所定の形状を容易に形成できる観点から、結合材としては、金属結合材、特に、電気めっき又は無電解めっきによるめっき金属を適用することが好適である。金属結合材としては、Ｎｉ、Ｆｅ、Ｃｏ、Ｓｎ、Ｃｕから選ばれる１種の金属、又はこれらの金属の２種以上の合金若しくはこれらの金属から選ばれる１種又は２種以上と、Ｂ、Ｐ、Ｃなどから選ばれる非金属の１種又は２種以上との合金を用いることができる。
【００１８】
砥石刃部中の砥粒体積率は、１０体積％以上、特に１５体積％以上で、８０体積％以下、特に７５体積％以下の範囲が好ましい。１０体積％未満では、切断に寄与する砥粒の割合が少なく、８０体積％を超えると切断中の目詰まりが増えるため、どちらの場合でも切断時の抵抗が増え、切断速度を遅くせざるを得なくなるおそれがある。なお、砥石刃部は、通常、砥粒及び結合材のみで構成されるが、例えば、砥石刃部の硬さ、応力、弾性などを調整する目的で、砥粒及び結合材以外の材料を、例えば１０体積％以下、特に５体積％以下の体積率で混合してもよい。
【００１９】
本発明の外周切断刃の砥石刃部は、従来の砥石刃部と異なる以下の特徴を備えている。即ち、本発明の外周切断刃の砥石刃部は、台板の両平面と並行で、かつ砥石刃部の幅方向両端の各々で接する２つの仮想平面と、外周切断刃の回転軸を中心とし、かつ砥石刃部の内外周の各々で接する２つの仮想円周面とで囲まれた範囲を仮想したとき、この仮想範囲から台板が占有する領域を除く範囲（空間）における砥石刃部の占有率が１０〜４０体積％であることを特徴とする。この仮想範囲から台板が占有する領域を除く範囲（空間）における砥石刃部の占有率は、１５体積％以上であることが好ましく、また、３５体積％以下であることが好ましい。また、本発明の外周切断刃の砥石刃部は、砥石刃部の幅方向両端部が、上記仮想平面から窪んだ形状を有していることを特徴とする。
【００２０】
図２は、本発明の上記特徴を説明するための模式図であり、外周切断刃の回転軸に沿った面における砥石刃部の部分断面図である。本発明の外周切断刃の砥石刃部は、図２に示されるように、台板１と、その外周部に形成された砥石刃部２に対し、砥石刃部２の幅方向両端の各々、即ち、幅方向両端側の各々で最も突出している位置で接する２つの仮想平面ｖｆ１、ｖｆ２と、外周切断刃の回転軸を中心とし、かつ砥石刃部２の内外周の各々、即ち、内外周側の各々で最も突出している位置で接する２つの仮想円周面ｖｃ１、ｖｃ２とで囲まれた仮想範囲（空間）ｖを設定したとき、仮想範囲全体、即ち、台板１の外周部を取り囲む、外周切断刃の回転軸を含み、台板に直交する面における、キャビティの断面が長方形の円形リング状の範囲から台板が占有する領域を除く範囲における砥石刃部の占有率が上述した範囲となっている。
【００２１】
従来の外周切断刃の砥石刃部は、その幅方向両端側の面が、台板の両平面と並行な平面形状となっているが、このような形状の場合、砥石刃部の幅方向両端部で研削液が保持されることがなかった。これに対して、本発明の外周切断刃の砥石刃部は、仮想範囲から台板が占有する領域を除く範囲における砥石刃部の占有率が４０体積％以下であり、また、砥石刃部の幅方向両端部が、仮想平面から窪んだ形状を有しているため、仮想範囲の砥石刃部が占有していない部分に研削液が保持され、また、砥石刃部と被切断物との接触面積が少なく、両者間の切断抵抗が低減されるため、高速での切断加工が可能となり、また、高速切断加工時の切断精度が、従来と比べて向上する。仮想平面から窪んだ形状は、どのような形状でもよく、特定の形状である必要はない。また、仮想平面から窪んだ形状は、規則的に配列していなくてもよい。
【００２２】
このような本発明の外周切断刃の砥石刃部の特徴的な形状として具体的には、例えば、砥石刃部の表面が、仮想平面及び／又は仮想円周面から窪んだ凹部と、仮想平面及び／又は仮想円周面と接する凸部とで構成され、凹部及び凸部の一方又は双方が、台板の円周方向に沿って断続的に形成された凹凸形状を有すること、特に、凹部が台板の円周方向に沿って連続的に形成され、かつ凸部が台板の円周方向に沿って断続的に形成された凹凸形状を有することが好ましい。この場合、凹部に囲まれて、他の凸部から独立している凸部を有する形状がより好適である。また、台板又は台板の表面上に形成された下地層が、凹部の一部を構成している形状であってもよい。なお、砥石刃部の幅方向両端側は、仮想平面と一致する平面の一部であってもよく、また、砥石刃部の内外周側は、仮想円周面と一致する円周面の一部又は全部であってもよい。凹部及び凹部は、いずれも、どのような形状でもよく、特定の形状である必要はない。また、凹部及び凹部は、規則的に配列していなくてもよい。
【００２３】
砥石刃部２は、図２に示されるように、台板１の先端部を挟持し、かつ台板１の先端部より先方に突出して形成されており、砥石刃部２の厚みが台板１の厚みより厚くなるように形成される。ここで、砥石刃部２の厚みは、仮想平面ｖｆ１、ｖｆ２間の距離とする。砥石刃部２の台板１先端部を挟持する一対の挟持部２ａ、２ｂの長さは、それぞれ０．５ｍｍ以上、特に１ｍｍ以上で、４ｍｍ以下、特に３ｍｍ以下であることが好ましい。ここで、挟持部２ａ、２ｂの長さは、台板１の先端から、仮想円周面（内周面）ｖｃ１までの距離とする。また、これら一対の挟持部２ａ、２ｂの厚みは、それぞれ０．０５ｍｍ以上、特に０．１ｍｍ以上で、０．５ｍｍ以下、特に０．２５ｍｍ以下であることが好ましい。ここで、挟持部２ａ、２ｂの厚みは、仮想平面ｖｆ１、ｖｆ２と、該仮想平面の各々に近接する台板１の平面との距離とする。
【００２４】
一方、砥石刃部２の台板１より先方に突出している突出部２ｃの長さは、固定する砥粒の大きさにもよるが、０．０５ｍｍ以上、特に０．１ｍｍ以上で、５ｍｍ以下、特に２．５ｍｍ以下であることが好ましい。ここで、突出部２ｃの長さは、台板の先端から、仮想円周面（外周面）ｖｃ２までの距離とする。
【００２５】
台板の外周部に砥石刃部を形成して外周切断刃を製造する方法としては、結合材として樹脂を用い、台板の外周部に、砥粒と樹脂を混合して砥石刃部を成形するレジンボンド法でもよいが、結合材として金属を用い、砥粒と金属とを含む砥石刃部を成形するメタルボンド法が好適である。メタルボンド法は、砥粒と金属を混合して砥石刃部を成形するロウ付け法でもよいが、本発明の外周切断刃の砥石刃部における所定の形状を効率よく形成できる観点から、めっき法が特に好ましい。めっき法には、電気めっき法（電着法）と無電解めっき法があるが、特に、電気めっき法が好ましい。めっき液（電気めっき液、無電解めっき液）は、上述した金属結合材を形成できる従来公知のめっき液を用いることができ、めっき条件は、そのめっき液における通常のめっき条件を適用すればよい。アノードは溶解性アノード、不溶性アノードのいずれでもよいが、不溶性アノードが好適である。不溶性アノードとしては、Ｐｔ電極、Ｔｉ電極などの、電気めっきで用いられる従来公知のアノードを用いればよい。
【００２６】
なお、砥石刃部をメタルボンド法により形成する場合、台板の外周部に、予め下地層を形成しておいてもよい。この下地層は、金属結合材で例示した材料と同様の材料で形成することができ、ロウ付け法、めっき法のいずれによって形成してもよい。また、砥粒は、メタルボンド法により台板の外周部に固定する際の結合強度を高めるため、予め、スパッタリング、無電解めっきなどで被覆されているものを用いてもよい。
【００２７】
本発明の外周切断刃の砥石刃部は、その所定の形状を容易に形成できる観点から、結合材を電気めっき金属として、以下の方法により製造することが効果的である。この製造方法には、
（１）台板の外周部以外の砥石刃部を形成しない部分を被覆するように、台板の両平面を治具で挟持し、治具と、気体及び液体の通過は許容するが、砥粒の通過を許容しない目開きで形成された網状部材とで、台板の外周部に沿って外周部を取り囲むキャビティを形成する工程、
（２）キャビティ内に砥粒を充填してキャビティ内に砥粒を封入する工程、
（３）台板を、治具及び網状部材と共に、めっき液に浸漬する工程、及び
（４）台板をカソードとして電気めっきし、電解によりカソードから水素ガスを発生させると共に、電解により発生した水素ガスの気泡の一部を、キャビティを区画する治具及び／又は網状部材の内面で保持しながら、めっき金属を析出させて、砥粒をめっき金属と共に台板の外周部上に結合させる工程
が含まれる。ここで電気めっき工程（工程（４））において、キャビティ内の気泡がキャビティを区画する治具及び／又は網状部材の内面で保持された状態のまま、キャビティ内が砥粒及びめっき金属で完全に満たされる前に電気めっきを終了することが有効である。
【００２８】
この方法について、図を参照して、より詳しく説明する。図３は、本発明の外周切断刃の製造に好適な治具及び網状部材の図であり（Ａ）は分解側面図、（Ｂ）はキャビティが形成された組立された状態の断面図である。まず、台板１の外周部に砥石刃部を形成するので、図３（Ａ）に示されるように、台板の外周部以外の部分を被覆できる治具５１、５１と、治具５１、５１と共に台板１の外周部に沿って外周部を取り囲むキャビティを形成できる網状部材５２とを準備し、図３（Ｂ）に示されるように、台板１の両平面を治具５１、５１で挟持し、更に、網状部材５２を治具５１、５１の外周面に巻き付けて固定することによって、キャビティｃを形成する。網状部材は、金網（例えばＳＵＳ製）、樹脂網などを用いることができる。
【００２９】
この場合、治具５１は、台板１の外周部から離間し、キャビティｃの内面の一部を構成する鍔部５１ａを有しており、鍔部５１ａには、キャビティｃ内に砥粒を導入するための供給口５１ｂが設けられている。この場合、外周切断刃の回転軸を含み、台板１に直交する面における、キャビティｃの断面が長方形となっている。なお、図３中、５１ｃは、供給口５１ｂの閉止栓であり、閉止栓５１ｃは、治具５１の鍔部５１ａの一部を構成する。また、５２ａは、網状部材５２を治具５１の外周面上で固定するためのホルダーである。
【００３０】
次に、キャビティ内に砥粒を充填してキャビティｃ内に砥粒を封入する。図３に示されるような治具５１、５１を用いる場合、供給口５１ｂから、砥粒を充填すればよく、閉止栓５１ｃを一端取り外し、キャビティｃ内に必要量の砥粒を充填した後、供給口５１ｂに閉止栓５１ｃを再び取り付ければよい。砥粒の充填は、砥粒を、めっき液や、水などの液体に分散させたスラリーにして充填することもできる。その場合、余分な液体は、網状部材５２を通して排出すればよい。
【００３１】
次に、台板１を、治具５１、５１及び網状部材５２と共に、めっき液に浸漬する。これにより、キャビティｃ内に、めっき液が網状部材５２を通して満たされる。
【００３２】
次に、台板１（台板１が非導電材料の場合は、台板１の表面上に予め形成しておいた導電性の層）をカソードとして電気めっきする。その際、めっき金属の析出と共に、台板（カソード）１近傍に水素ガスを発生させるが、本発明においては、この電解により発生した水素ガスの気泡の一部を、キャビティｃを区画する治具５１、５１及び／又は網状部材５２の内面で保持しながら、めっき金属を析出させ、砥粒をめっき金属と共に台板１の外周部上に結合させる。電気めっきが進行するにつれて、気泡の大部分は網状部材５２を通してキャビティｃ外に放出され、また、めっき液は、網状部材５２を通してキャビティｃ内に順次供給される。これにより、キャビティｃ内が、徐々に、砥粒及びめっき金属で満たされていく。
【００３３】
そして、キャビティｃ内の気泡がキャビティｃを区画する治具５１、５１及び／又は網状部材５２の内面で保持された状態のまま、キャビティｃ内が砥粒及びめっき金属で完全に満たされる前に電気めっきを終了する。この場合、キャビティｃ内の気泡が保持されたままの部分には、めっき金属が析出しておらず、台板の両平面と並行な平面形状の従来の砥石刃部とは異なり、この部分で、本発明の砥石刃部の特徴的な形状である、幅方向両端部が本発明の所定の形状を有する砥石刃部を形成されることになる。
【００３４】
特に、図３に示される治具５１の場合、鍔部５１ａにより気泡が確実に保持されるため、このような治具を用いることが、本発明の所定の形状を有する砥石刃部を形成する上では有利である。また、電気めっき工程中、台板１の両平面を水平に配置することが好ましい。このようにすることにより、砥粒を、自重により台板１の一方の平面に接触又は近接させた状態で、めっき金属により結合させることができ、電気めっき工程の途中で、台板の天地を反転させれば、砥粒を、自重により台板１の他方の平面に接触又は近接させた状態で、めっき金属により結合させることができる。更に、台板１の両平面を水平に配置することは、鍔部５１ａにより気泡がより確実に保持できる点においても有利である。台板の天地の反転は、１回に限られず、複数回繰り返してもよい。また、めっき金属がある程度析出して、砥粒が台板上に固定されれば、その後はキャビティｃを開放してもよく、その場合、例えば、網状部材を取り外し、治具を鍔部のないものに取り換えて、後処理としての、電気めっき工程を実施してもよい。
【００３５】
本発明の外周切断刃を用いて切断を行う場合、被切断物としては、Ｒ−Ｃｏ系希土類焼結磁石、Ｒ−Ｆｅ−Ｂ系希土類焼結磁石（Ｒは、いずれも、Ｙを含む希土類元素から選ばれる１種又は２種以上、以下同じ。）などの希土類焼結磁石（希土類永久磁石）が好適である。Ｒ−Ｃｏ系希土類焼結磁石は、ＲＣｏ5系、Ｒ2Ｃｏ17系などがある。このうち、例えば、Ｒ2Ｃｏ17系では、２０〜２８質量％のＲ、５〜３０質量％のＦｅ、３〜１０質量％のＣｕ、１〜５質量％のＺｒ、及び残部Ｃｏからなるものが挙げられる。一方、Ｒ−Ｆｅ−Ｂ系希土類焼結磁石としては、５〜４０質量％のＲ、０．２〜８質量％のＢ、８質量％以下の磁気特性や耐食性を改善するための添加元素（例えば、Ｃ、Ａｌ、Ｓｉ、Ｔｉ、Ｖ、Ｃｒ、Ｍｎ、Ｎｉ、Ｃｕ、Ｚｎ、Ｇａ、Ｚｒ、Ｎｂ、Ｍｏ、Ａｇ、Ｓｎ、Ｈｆ、Ｔａ及びＷから選ばれる１種又は２種以上）、及び残部Ｆｅ又はＦｅ及びＣｏ（Ｃｏは３０質量％以下）からなるものが挙げられる。
【実施例】
【００３６】
以下、実施例及び比較例を示し、本発明を具体的に説明するが、本発明は下記の実施例に制限されるものではない。
【００３７】
［実施例１］
台板として、超硬合金Ｋ１０で形成された、外径１３１ｍｍ、内径６０ｍｍ、厚み０．４ｍｍの円形リング状薄板を用いた。この台板の外周部には、事前に、ＮｉＣｌ2・６Ｈ2Ｏを７０ｇ／Ｌ、ＮｉＳＯ4・６Ｈ2Ｏを３７０ｇ／Ｌ、ホウ酸を４５ｇ／Ｌ、潤滑剤として株式会社ＪＣＵ（旧社名：荏原ユージライト株式会社）製＃８２を２ｇ／Ｌ含む電気ニッケルめっき液を用い、浴温度を５５℃として電気ニッケルめっきを施して、下地層としてニッケル皮膜を形成しておいた。
【００３８】
次に、下地層を形成した台板に対して、図３に示される治具及び網状部材を用いて、台板の外周部にそって、外周部を取り囲むキャビティを形成し、閉止栓を外して、供給口からキャビティ内に、ダイヤモンド砥粒（ＡＳＴＭ  ＃２３０／２７０）を、後述するめっき液に分散させたスラリーとして充填し、閉止栓を閉めて封入した。この場合、鍔部間の距離を０．６ｍｍとして、砥石刃部の幅を０．６ｍｍ（挟持部の厚みは、各々０．１ｍｍ）に設定し、また、砥石刃部の台板先端部を挟持する挟持部の長さを、各々２ｍｍに設定し、台板の先端から網状部材までの距離を２ｍｍとして、突出部の長さを２ｍｍに設定した。
【００３９】
次に、台板を、治具、網状部材及び砥粒と共に、ＮｉＣｌ2・６Ｈ2Ｏを７０ｇ／Ｌ、ＮｉＳＯ4・６Ｈ2Ｏを３７０ｇ／Ｌ、ホウ酸を４５ｇ／Ｌ、潤滑剤として株式会社ＪＣＵ製＃８２を２ｇ／Ｌ、光沢剤として、株式会社ＪＣＵ製＃８３Ｓを２０ｇ／Ｌ及び株式会社ＪＣＵ製＃８１Ｓを０．５ｇ／Ｌ含む電気ニッケルめっき液に、台板の両平面を水平に配置して浸漬し、台板上の導電性の下地層をカソード、チタンケース電極をアノードとし、浴温度を５５℃とし、０．７Ｖ以下の定電圧で、電気ニッケルめっきを合計４８０分間実施した。めっき中、めっき部分から水素ガスが発生した。また、めっき工程中、１〜３ＡＭ／ｄｍ2のニッケル析出電気量毎に、通電を一旦停止し、台板の天地を反転させて、再び通電する操作を４回実施した。
【００４０】
次に、砥粒が台板に固定されたことを確認して治具及び網状部材を取り外し、キャビティ内が、砥粒とめっき金属で完全に充填されていない状態であったことを確認した後、治具を鍔部のないものに取り換えて、同じめっき条件で、後処理として、電気ニッケルめっきを１２０分間実施し、外周切断刃を得た。
【００４１】
得られた外周切断刃において、上述した仮想範囲から台板が占有する領域を除く範囲における砥石刃部の占有率は、１０体積％であった。得られた外周切断刃の砥石刃部の外観写真を図４（Ａ）に示す。この砥石刃部は、砥石刃部の幅方向両端部が、仮想平面から窪んだ形状を有していること、また、砥石刃部の表面が、仮想平面及び仮想円周面から窪んだ凹部と、仮想平面及び仮想円周面と接する凸部とで構成され、凹部が台板の円周方向に沿って連続的に形成され、かつ凸部が台板の円周方向に沿って断続的に形成された凹凸形状を有していること、更に、凹部に囲まれて、他の凸部から独立している凸部を有する形状であることが確認された。
【００４２】
［比較例１］
台板として、超硬合金Ｋ１０で形成された、外径１３１ｍｍ、内径６０ｍｍ、厚み０．４ｍｍの円形リング状薄板を用いた。この台板の外周部には、事前に、ＮｉＣｌ2・６Ｈ2Ｏを７０ｇ／Ｌ、ＮｉＳＯ4・６Ｈ2Ｏを３７０ｇ／Ｌ、ホウ酸を４５ｇ／Ｌ、潤滑剤として株式会社ＪＣＵ製＃８２を２ｇ／Ｌ含む電気ニッケルめっき液を用い、浴温度を５５℃として電気ニッケルめっきを施して、下地層としてニッケル皮膜を形成しておいた。
【００４３】
次に、下地層を形成した台板に対して、図３に示される治具及び網状部材を用いて、台板の外周部にそって、外周部を取り囲むキャビティを形成し、閉止栓を外して、供給口からキャビティ内に、ダイヤモンド砥粒（ＡＳＴＭ  ＃２３０／２７０）を、後述するめっき液に分散させたスラリーとして充填し、閉止栓を閉めて封入した。この場合、鍔部間の距離を０．６ｍｍとして、砥石刃部の幅を０．６ｍｍ（挟持部の厚みは、各々０．１ｍｍ）に設定し、また、砥石刃部の台板先端部を挟持する挟持部の長さを、各々２ｍｍに設定し、台板の先端から網状部材までの距離を２ｍｍとして、突出部の長さを２ｍｍに設定した。
【００４４】
次に、台板を、治具、網状部材及び砥粒と共に、ＮｉＣｌ2・６Ｈ2Ｏを７０ｇ／Ｌ、ＮｉＳＯ4・６Ｈ2Ｏを３７０ｇ／Ｌ、ホウ酸を４５ｇ／Ｌ、潤滑剤として株式会社ＪＣＵ製＃８２を２ｇ／Ｌ、光沢剤として、株式会社ＪＣＵ製＃８３Ｓを２０ｇ／Ｌ及び株式会社ＪＣＵ製＃８１Ｓを０．５ｇ／Ｌ含む電気ニッケルめっき液に、台板の両平面を水平に配置して浸漬し、台板上の導電性の下地層をカソード、チタンケース電極をアノードとし、浴温度を５５℃とし、０．７Ｖ以下の定電圧で、電気ニッケルめっきを合計４８０分間実施した。めっき中、めっき部分から水素ガスが発生した。また、めっき工程中、１〜３ＡＭ／ｄｍ2のニッケル析出電気量毎に、通電を一旦停止し、台板の天地を反転させて、再び通電する操作を３２回実施した。
【００４５】
次に、砥粒が台板に固定されたことを確認して治具及び網状部材を取り外し、キャビティ内が、砥粒とめっき金属で完全に充填された状態であったことを確認した後、治具を鍔部のないものに取り換えて、同じめっき条件で、後処理として、電気ニッケルめっきを１２０分間実施し、外周切断刃を得た。
【００４６】
得られた外周切断刃において、上述した仮想範囲から台板が占有する領域を除く範囲における砥石刃部の占有率は、ほぼ１００体積％であった。得られた外周切断刃の砥石刃部の外観写真を図４（Ｂ）に示す。この砥石刃部は、その幅方向両端側の面が、台板の両平面と並行な平面形状となっている。
【００４７】
実施例１及び比較例１で得られた外周切断刃を用い、長さ（外周切断刃の切断長さ方向）が４０ｍｍ、高さ（外周切断刃の切断深さ方向）が１６ｍｍのＲ−Ｆｅ−Ｂ系希土類焼結磁石を、外周切断刃の回転速度を７，０４０ｒｐｍ、外周切断刃が一度に切断する深さを１ｍｍとし、外周切断刃の送り速度（長さ方向の移動速度）を１００ｍｍ／ｍｉｎから７００ｍｍ／ｍｉｎで設定して、厚みが２ｍｍの磁石片を、各々の条件で６枚ずつ切り出し、切断時のスピンドル軸用モーターの平均負荷電流を測定した。結果を図５に示す。また、切断された磁石片について、その厚みを切断片の角４点と中央１点の厚みを測定して、それらの平均値を求め、切断片毎のばらつきから切断精度を評価した。結果を図６に示す。
【符号の説明】
【００４８】
１  台板
１ａ  内穴
２  砥石刃部
２ａ、２ｂ  挟持部
２ｃ  突出部
１０  外周切断刃
５１  治具
５１ａ  鍔部
５１ｂ  供給口
５１ｃ  閉止栓
５２  網状部材
５２ａ  ホルダー
ａ  回転軸
ｃ  キャビティ
ｖ  仮想範囲
ｖｆ１、ｖｆ２  仮想平面
ｖｃ１  仮想円周面（内周面）
ｖｃ２  仮想円周面（外周面）
【図１】
2018202590.tif 000003
【図２】
2018202590.tif 000004
【図３】
2018202590.tif 000005
【図４】
2018202590.tif 000006
【図５】
2018202590.tif 000007
【図６】
2018202590.tif 000008
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
円形リング状薄板の台板の外周部に、砥粒と結合材とを含む砥石刃部が形成された外周切断刃であって、
上記台板の両平面と平行で、かつ上記砥石刃部の幅方向両端の各々で接する２つの仮想平面と、上記外周切断刃の回転軸を中心とし、かつ上記砥石刃部の内外周の各々で接する２つの仮想円周面とで囲まれた範囲を仮想したとき、該仮想範囲から上記台板が占有する領域を除く範囲における上記砥石刃部の占有率が１０〜４０体積％であり、上記砥石刃部の幅方向両端部が、上記仮想平面から窪んだ形状を有していることを特徴とする外周切断刃。
【請求項２】
上記砥石刃部の表面が、上記仮想平面及び上記仮想円周面から窪んだ凹部と、上記仮想平面及び上記仮想円周面と接する凸部とで構成され、上記凹部が上記台板の円周方向に沿って連続的に形成され、かつ上記凸部が上記台板の円周方向に沿って断続的に形成された凹凸形状を有することを特徴とする請求項１記載の外周切断刃。
【請求項３】
上記凸部として、上記凹部に囲まれて、他の凸部から独立している凸部を有することを特徴とする請求項２記載の外周切断刃。
【請求項４】
上記結合材が電気めっき金属であることを特徴とする請求項１乃至３のいずれか１項記載の外周切断刃。
【請求項５】
請求項４記載の外周切断刃を製造する方法であって、
上記台板の外周部以外の上記砥石刃部を形成しない部分を被覆するように、上記台板の両平面を治具で挟持し、上記治具と、気体及び液体の通過は許容するが、上記砥粒の通過を許容しない目開きで形成された網状部材とで、上記台板の外周部に沿って該外周部を取り囲むキャビティを形成する工程、
該キャビティ内に上記砥粒を充填して上記キャビティ内に上記砥粒を封入する工程、
上記台板を、上記治具及び網状部材と共に、めっき液に浸漬する工程、及び
上記台板をカソードとして電気めっきし、電解によりカソードから水素ガスを発生させると共に、電解により発生した水素ガスの気泡の一部を、上記キャビティを区画する上記治具及び／又は網状部材の内面で保持しながら、めっき金属を析出させて、上記砥粒を上記めっき金属と共に上記台板の外周部上に結合させる工程を含み、
上記電気めっき工程において、上記キャビティ内の上記気泡が上記キャビティを区画する上記治具及び／又は網状部材の内面で保持された状態のまま、キャビティ内が砥粒及びめっき金属で完全に満たされる前に上記電気めっきを終了することを特徴とする外周切断刃の製造方法。
【請求項６】
上記治具が、上記台板の外周部から離間した上記キャビティの内面の一部を構成する鍔部を有し、上記気泡が、上記鍔部により保持されることを特徴とする請求項５記載の製造方法。
【請求項７】
上記電気めっき工程において、上記台板の両平面を水平に配置することを特徴とする請求項５又は６記載の製造方法。
【請求項８】
上記電気めっき工程の途中で、上記台板の天地を反転させることを特徴とする請求項７記載の製造方法。
【手続補正２】
【補正対象書類名】明細書
【補正対象項目名】０００９
【補正方法】変更
【補正の内容】
【０００９】
本発明者は、上記目的を達成するため鋭意検討を行った結果、円形リング状薄板の台板の外周部に、砥粒と結合材とを含む砥石刃部が形成された外周切断刃として、台板の両平面と平行で、かつ砥石刃部の幅方向両端の各々で接する２つの仮想平面と、外周切断刃の回転軸を中心とし、かつ砥石刃部の内外周の各々で接する２つの仮想円周面とで囲まれた範囲を仮想したとき、仮想範囲から台板が占有する領域を除く範囲における砥石刃部の占有率が１０〜４０体積％であり、砥石刃部の幅方向両端部が、仮想平面から窪んだ形状を有している外周切断刃が、高速切断が可能であり、かつ切断精度が高く、加工歩留まりの向上と加工の低コスト化を実現し得る外周切断刃であることを知見した。
【手続補正３】
【補正対象書類名】明細書
【補正対象項目名】００１１
【補正方法】変更
【補正の内容】
【００１１】
即ち、本発明は、下記外周切断刃及びその製造方法を提供する。
請求項１：
円形リング状薄板の台板の外周部に、砥粒と結合材とを含む砥石刃部が形成された外周切断刃であって、
上記台板の両平面と平行で、かつ上記砥石刃部の幅方向両端の各々で接する２つの仮想平面と、上記外周切断刃の回転軸を中心とし、かつ上記砥石刃部の内外周の各々で接する２つの仮想円周面とで囲まれた範囲を仮想したとき、該仮想範囲から上記台板が占有する領域を除く範囲における上記砥石刃部の占有率が１０〜４０体積％であり、上記砥石刃部の幅方向両端部が、上記仮想平面から窪んだ形状を有していることを特徴とする外周切断刃。
請求項２：
上記砥石刃部の表面が、上記仮想平面及び上記仮想円周面から窪んだ凹部と、上記仮想平面及び上記仮想円周面と接する凸部とで構成され、上記凹部が上記台板の円周方向に沿って連続的に形成され、かつ上記凸部が上記台板の円周方向に沿って断続的に形成された凹凸形状を有することを特徴とする請求項１記載の外周切断刃。
請求項３：
上記凸部として、上記凹部に囲まれて、他の凸部から独立している凸部を有することを特徴とする請求項２記載の外周切断刃。
請求項４：
上記結合材が電気めっき金属であることを特徴とする請求項１乃至３のいずれか１項記載の外周切断刃。
請求項５：
請求項４記載の外周切断刃を製造する方法であって、
上記台板の外周部以外の上記砥石刃部を形成しない部分を被覆するように、上記台板の両平面を治具で挟持し、上記治具と、気体及び液体の通過は許容するが、上記砥粒の通過を許容しない目開きで形成された網状部材とで、上記台板の外周部に沿って該外周部を取り囲むキャビティを形成する工程、
該キャビティ内に上記砥粒を充填して上記キャビティ内に上記砥粒を封入する工程、
上記台板を、上記治具及び網状部材と共に、めっき液に浸漬する工程、及び
上記台板をカソードとして電気めっきし、電解によりカソードから水素ガスを発生させると共に、電解により発生した水素ガスの気泡の一部を、上記キャビティを区画する上記治具及び／又は網状部材の内面で保持しながら、めっき金属を析出させて、上記砥粒を上記めっき金属と共に上記台板の外周部上に結合させる工程を含み、
上記電気めっき工程において、上記キャビティ内の上記気泡が上記キャビティを区画する上記治具及び／又は網状部材の内面で保持された状態のまま、キャビティ内が砥粒及びめっき金属で完全に満たされる前に上記電気めっきを終了することを特徴とする外周切断刃の製造方法。
請求項６：
上記治具が、上記台板の外周部から離間した上記キャビティの内面の一部を構成する鍔部を有し、上記気泡が、上記鍔部により保持されることを特徴とする請求項５記載の製造方法。
請求項７：
上記電気めっき工程において、上記台板の両平面を水平に配置することを特徴とする請求項５又は６記載の製造方法。
請求項８：
上記電気めっき工程の途中で、上記台板の天地を反転させることを特徴とする請求項７記載の製造方法。
【手続補正４】
【補正対象書類名】明細書
【補正対象項目名】００１９
【補正方法】変更
【補正の内容】
【００１９】
本発明の外周切断刃の砥石刃部は、従来の砥石刃部と異なる以下の特徴を備えている。即ち、本発明の外周切断刃の砥石刃部は、台板の両平面と平行で、かつ砥石刃部の幅方向両端の各々で接する２つの仮想平面と、外周切断刃の回転軸を中心とし、かつ砥石刃部の内外周の各々で接する２つの仮想円周面とで囲まれた範囲を仮想したとき、この仮想範囲から台板が占有する領域を除く範囲（空間）における砥石刃部の占有率が１０〜４０体積％であることを特徴とする。この仮想範囲から台板が占有する領域を除く範囲（空間）における砥石刃部の占有率は、１５体積％以上であることが好ましく、また、３５体積％以下であることが好ましい。また、本発明の外周切断刃の砥石刃部は、砥石刃部の幅方向両端部が、上記仮想平面から窪んだ形状を有していることを特徴とする。
【手続補正５】
【補正対象書類名】明細書
【補正対象項目名】００２０
【補正方法】変更
【補正の内容】
【００２０】
図２は、本発明の上記特徴を説明するための模式図であり、外周切断刃の回転軸に沿った面における砥石刃部の部分断面図である。本発明の外周切断刃の砥石刃部は、図２に示されるように、台板１と、その外周部に形成された砥石刃部２に対し、砥石刃部２の幅方向両端の各々、即ち、幅方向両端側の各々で最も突出している位置で接する２つの仮想平面ｖｆ１、ｖｆ２と、外周切断刃の回転軸を中心とし、かつ砥石刃部２の内外周の各々、即ち、内外周側の各々で最も突出している位置で接する２つの仮想円周面ｖｃ１、ｖｃ２とで囲まれた仮想範囲（空間）ｖを設定したとき、仮想範囲全体、即ち、台板１の外周部を取り囲む、外周切断刃の回転軸を含み、台板に直交する面における、断面が長方形の円形リング状の範囲から台板が占有する領域を除く範囲における砥石刃部の占有率が上述した範囲となっている。
【手続補正６】
【補正対象書類名】明細書
【補正対象項目名】００２１
【補正方法】変更
【補正の内容】
【００２１】
従来の外周切断刃の砥石刃部は、その幅方向両端側の面が、台板の両平面と平行な平面形状となっているが、このような形状の場合、砥石刃部の幅方向両端部で研削液が保持されることがなかった。これに対して、本発明の外周切断刃の砥石刃部は、仮想範囲から台板が占有する領域を除く範囲における砥石刃部の占有率が４０体積％以下であり、また、砥石刃部の幅方向両端部が、仮想平面から窪んだ形状を有しているため、仮想範囲の砥石刃部が占有していない部分に研削液が保持され、また、砥石刃部と被切断物との接触面積が少なく、両者間の切断抵抗が低減されるため、高速での切断加工が可能となり、また、高速切断加工時の切断精度が、従来と比べて向上する。仮想平面から窪んだ形状は、どのような形状でもよく、特定の形状である必要はない。また、仮想平面から窪んだ形状は、規則的に配列していなくてもよい。
【手続補正７】
【補正対象書類名】明細書
【補正対象項目名】００２２
【補正方法】変更
【補正の内容】
【００２２】
このような本発明の外周切断刃の砥石刃部の特徴的な形状として具体的には、例えば、砥石刃部の表面が、仮想平面及び／又は仮想円周面から窪んだ凹部と、仮想平面及び／又は仮想円周面と接する凸部とで構成され、凹部及び凸部の一方又は双方が、台板の円周方向に沿って断続的に形成された凹凸形状を有すること、特に、凹部が台板の円周方向に沿って連続的に形成され、かつ凸部が台板の円周方向に沿って断続的に形成された凹凸形状を有することが好ましい。この場合、凹部に囲まれて、他の凸部から独立している凸部を有する形状がより好適である。また、台板又は台板の表面上に形成された下地層が、凹部の一部を構成している形状であってもよい。なお、砥石刃部の幅方向両端側は、仮想平面と一致する平面の一部であってもよく、また、砥石刃部の内外周側は、仮想円周面と一致する円周面の一部又は全部であってもよい。凹部及び凸部は、いずれも、どのような形状でもよく、特定の形状である必要はない。また、凹部及び凸部は、規則的に配列していなくてもよい。
【手続補正８】
【補正対象書類名】明細書
【補正対象項目名】００３３
【補正方法】変更
【補正の内容】
【００３３】
そして、キャビティｃ内の気泡がキャビティｃを区画する治具５１、５１及び／又は網状部材５２の内面で保持された状態のまま、キャビティｃ内が砥粒及びめっき金属で完全に満たされる前に電気めっきを終了する。この場合、キャビティｃ内の気泡が保持されたままの部分には、めっき金属が析出しておらず、台板の両平面と平行な平面形状の従来の砥石刃部とは異なり、この部分で、本発明の砥石刃部の特徴的な形状である、幅方向両端部が本発明の所定の形状を有する砥石刃部を形成されることになる。
【手続補正９】
【補正対象書類名】明細書
【補正対象項目名】００４６
【補正方法】変更
【補正の内容】
【００４６】
得られた外周切断刃において、上述した仮想範囲から台板が占有する領域を除く範囲における砥石刃部の占有率は、ほぼ１００体積％であった。得られた外周切断刃の砥石刃部の外観写真を図４（Ｂ）に示す。この砥石刃部は、その幅方向両端側の面が、台板の両平面と平行な平面形状となっている。